【事件の表示】
　平成１１年特許願第　９０８１５号「イエロートナー」拒絶査定不服審判事件〔平成１２年１０月１３日出願公開、特開２０００−２８４５４０〕について、次のとおり審決する。
【結　論】
　本件審判の請求は、成り立たない。
【理　由】
１．手続の経緯
　本願は、平成１１年３月３１日の出願であって、平成１８年１０月２５日付で拒絶査定がされ、これに対し、同年１１月３０日に拒絶査定不服審判の請求がされるとともに、同年１２月２８日付で手続補正がなされたものである。
　
２．平成１８年１２月２８日付の手続補正についての補正却下の決定
　
［補正却下の決定の結論］
　平成１８年１２月２８日付の手続補正を却下する。
　
［理由］
（１）補正後の本願発明
　本件補正により、特許請求の範囲の請求項１は、
「結着樹脂、イエロー着色剤及び有機金属化合物を少なくとも含有するイエロートナー粒子と、外添剤とを有するイエロートナーにおいて、
　該結着樹脂は、酸価が２．０乃至３０．０ｍｇＫＯＨ／ｇのポリエステル樹脂を主成分とし、
　該イエロー着色剤は、下記式（Ｉ）
　【化１】
　
　
で示される化合物であって、
　該イエロー着色剤の一次粒子は、長径と短径の比の平均値が２．０以下であり、イエロートナー粒子中に存在しているイエロー着色剤の個数平均径が０．１〜０．５μｍであり、
　該有機金属化合物は、ジルコニウムと、芳香族ジオール、芳香族ヒドロキシカルボン酸及び芳香族ポリカルボン酸からなるグループから選択される芳香族化合物とが配位又は／及び結合している有機ジルコニウム化合物であって、下記式（３８）又は（４８）
　【化２】
　
　
で示される化合物であり、
　該外添剤は、平均一次粒子径０．００２乃至０．２μｍの疎水化処理された酸化チタン微粉体又は酸化アルミニウム微粉体であることを特徴とするイエロートナー。」と補正された。
　
　上記補正は，請求項１に記載した発明を特定するために必要な事項である「有機金属化合物」について、その構造を式（３８）又は（４８）で示される化合物とする限定を付加するものであって、平成１４年法律第２４号改正附則第２条第１項によりなお従前の例によるとされる同法による改正前の特許法１７条の２第４項２号の特許請求の範囲の減縮を目的とするものに該当する。
　そこで、本件補正後の前記請求項１に記載された発明（以下、「本願補正発明」という。）が特許出願の際独立して特許を受けることができるものであるか（平成１８年法律第５５号改正附則第３条第１項によりなお従前の例によるとされる同法による改正前の特許法第１７条の２第５項において準用する同法１２６条５項の規定に適合するか）について以下に検討する。
　
（２）刊行物に記載の発明
　原査定の拒絶の理由に引用された欧州特許出願公開第０８６２０９０号明細書（以下、「刊行物１」という。）、国際公開第９９／１２９４１号（以下、「刊行物２」という。）には、次の記載がある。（下線は当審で付与した。）
　
・刊行物１（原査定の拒絶理由における引用文献等１：欧州特許出願公開第０８６２０９０号明細書。日本語訳は、対応する日本語出願の公開公報である特開平１１−２３７７６５号公報の該当箇所を引用して付記。ただし、請求項の引用関係など、一部を当審にて訂正した。）
（1a）「１．A yellow toner for developing electrostatic images, comprising: yellow toner particles containing 
a binder resin and a yellow colorant
  wherein the yellow toner has a storage modulus G'180 at 180℃ and a minimum storage modulus G'min(120-170) in a temperature range of 120 - 170 ℃ giving a ratio [G'180/G'min(120-170)] of 2.0 - 8.0;  
the binder resin comprises a polyester resin
an acid value of 2.0 - 25.0 mgKOH/g
the yellow toner comprises 
a compound represented by Formula (1) below
　
　
the yellow colorant comprises 
primary particles giving a length/breadth ratio of at most 1.5
the yellow colorant is dispersed in the toner particles as independent particles (including primary particles and secondary particles) providing a 
number-average particle size of 0.1 - 0.7μｍ
２．The yellow toner according to Claim 1, wherein the independent particles of the yellow colorant dispersed in the yellow toner particles include 
at least 60 % by number of particles of 0.1 - 0.5 μm in particle size, and 0 - 10 % by number of particles of 0.8μm or larger in particle size
４．The yellow toner according to Claim 2, wherein the independent particles of the yellow colorant dispersed in the yellow toner particles include 
at least 70 % by number of particles of 0.1 - 0.5 μm
５．The yellow toner according to Claim 1, wherein the yellow toner particles contain 
a metal compound of an aromatic carboxylic acid
６．The yellow toner according to Claim 5, wherein the aromatic carboxylic acid is an aromatic hydroxycarboxylic acid selected from the group consisting of salicylic acid, 
monoalkylsalicylic acids  and dialkylsalicylic acids
７．The yellow toner according to Claim 5, wherein the aromatic carboxylic acid is 
di-tert-butylsalicylic acid
２８．The yellow toner according to Claim 1, wherein the yellow toner particles are blended with 
hydrophobized titanium oxide fine powder having an average particle size of 0.005 - 0.1 μm
２９．The yellow toner according to Claim 1, wherein the yellow toner particles are blended with 
hydrophobized aluminum oxide fine powder having an average particle size of 0.005 - 0.1 μm
「【請求項１】　
結着樹脂及びイエロー着色剤
　イエロートナーは、温度１８０℃におけるイエロートナーの貯蔵弾性率Ｇ′180 と温度１２０℃乃至１７０℃の範囲におけるイエロートナーの貯蔵弾性率の最小値Ｇ′ｍｉｎ(120-170) との比〔Ｇ′180 ／Ｇ′ｍｉｎ(120-170) 〕が２．０乃至８．０であり、
　結着樹脂は、ガラス転移温度が５０〜６５℃であり、
酸価が２．０乃至２５．０ｍｇＫＯＨ／ｇのポリエステル樹脂
　イエロー着色剤は、下記式（１）
　（構造式は省略）
で示される化合物を有し、イエロー着色剤の一次粒子は、
長径と短径の比の平均値が１．５以下
個数平均径が０．１〜０．７μｍ
【請求項２】　イエロートナー粒子中のイエロー着色剤は、
粒径０．１〜０．５μｍの独立粒子として存在している一次粒子及び二次粒子の含有割合が６０個数％以上であり、粒径０．８μｍ以上の独立している一次粒子及び二次粒子の含有割合が０〜１０個数％である
【請求項４】　イエロートナー粒子中のイエロー着色剤は、
粒径０．１〜０．５μｍの独立粒子として存在している一次粒子及び二次粒子の含有割合が７０個数％以上である
【請求項５】　イエロートナー粒子は、
芳香族カルボン酸の金属化合物
【請求項６】　芳香族カルボン酸がサリチル酸、
モノアルキルサリチル酸
ジアルキルサリチル酸
【請求項７】　芳香族カルボン酸が
ジーターシャリーブチルサリチル酸
【請求項２８】　イエロートナー粒子は、
平均粒径０．００５乃至０．１μｍの疎水化処理された酸化チタン微粉体
【請求項２９】　イエロートナー粒子は、
平均粒径０．００５乃至０．１μｍの疎水化処理された酸化アルミニウム微粉体
　
（1b）「A more specific object of the present invention is to provide a yellow toner for developing electrostatic images, 
having good low-temperature fixability, excellent anti-offset characteristic, a high coloring power, excellent transparency, excellent light-fastness and discoloration resistance.
　Another object of the present invention is to provide a yellow toner for developing electrostatic images 
capable of forming a fixed image having a high gloss
　Another object of the present invention is to provide a yellow toner for developing electrostatic images comprising toner particles wherein 
a yellow pigment is finely and uniformly dispersed
　Another object of the present invention is to provide a yellow toner for developing electrostatic images, 
having an excellent negative triboelectric chargeability
　Another object of the present invention is to provide a yellow toner for developing electrostatic images, 
having excellent color-mixability in full-color image formation
　A further object of the present invention is to provide a yellow toner for developing electrostatic images, 
less liable to cause toner melt-sticking onto parts in a developing apparatus, such as a developing sleeve, a blade and an application roller. 
less liable to cause toner filming onto a photosensitive member for bearing an electrostatic image thereon
　A further object of the present invention is to provide a yellow toner for developing electrostatic images, 
less liable to soil a heating roller or a pressure roller, or cause winding of a transfer-receiving material onto a heating roller, in a fixing device.
「本発明の目的は、
良好な低温定着性及び、耐オフセット性に優れ、着色力が高く、透明性に優れ、耐光性に優れ、退色しにくい
　本発明の目的は、
高い光沢性を有する定着画像を形成し得る
　本発明の目的は、イエロートナー粒子中の
イエロー着色剤が微細に均一に分散されている
　本発明の目的は、
負の摩擦帯電特性に優れている
　本発明の目的は、
フルカラー画像を形成する際の混色性に優れてい
　本発明の目的は、
現像器内の現像スリーブ、ブレード、塗布ローラの如き部品へのトナー融着が発生しにくい
　本発明の目的は、
静電荷像を形成するための感光体でのトナーによるフィルミングが発生しにくい
　本発明の目的は、
加熱ローラ及び加圧ローラを汚染しにくく、加熱ローラヘの転写材の巻き付きが発生しにくい
　
（1c）「The yellow toner according to the present invention containing 
the compound of Formula (1) as a yellow colorant in a finely dispersed state
a spectral characteristic preferable as a yellow toner for full-color image formation
 high lightness and saturation.
　In the yellow toner of the present invention, it is important that the yellow colorant is contained in the yellow toner particles in
 a highly dispersed state.
a controlled dispersed particle size distribution including at least 60 % by number, preferably at least 65 % by number, most preferably at least 70 % by number, of independent particles having particle sizes of 0.1 - 0.5 μm, and 0 - 10 % by number, preferably 0 - 5 % by number, of independent particles having particle sizes of 0.8 μm or large
　A number-average particle size larger than 0.7 μm of yellow colorant means that a large proportion of yellow colorant particles are present in a not sufficiently dispersed state in the toner particle, thus failing to provide a good color reproducibility and a transparency film showing a good transparency. Further, if the yellow colorant particles in the toner particles are present in a non-uniform agglomerated state, the fluctuation of charge among individual toner particles becomes noticeable to result in a broad triboelectric charge distribution. As a resuit, it is impossible to form a high-quality yellow color image, and it becomes also difficult to provide a good full-color image.」（第７頁第７〜２６行）
「
式（１）で示される化合物をイエロー着色剤として微細な状態で含有している
フルカラー画像形成用イエロートナーとして好ましい分光特性を有している。
明度及び彩度も高い
　本発明においてイエロートナー粒子中のイエロー着色剤は、
高度に分散
粒径０．１〜０．５μｍの独立した粒子（一次粒子及び二次粒子）を６０個数％以上より好ましくは６５個数％以上、最も好ましくは７０個数％以上含有し、粒径０．８μｍ以上の独立した粒子（一次粒子及び二次粒子）を０〜１０個数％、より好ましくは０〜５個数％含有
　イエロー着色剤の個数平均粒径が０．７μｍより大きい時は、基本的に充分に分散されていないイエロー着色剤粒子が多くトナー粒子中に存在していることを意味し、これでは色再現性及びトランスペアレンシーフィルムの透明性が良好ではない。さらに、トナー粒子中のイエロー着色剤粒子が不均一な状態で凝集体として存在していると、トナー粒子間での帯電のバラツキが顕著となり、トリボ分布はブロードなものになってしまう。そのため高品位なイエローカラー画像は得られず、また、良好なフルカラー画像も形成することも困難である。」
　　
（1d）「The polyester resin constituting the binder resin of the yellow toner according to the present invention may have 
an acid value of 2 - 25 mgKOH/g so as to facilitate a gradual increase in viscosity of a kneaded mixture during the melt-kneading
excellent charge stability in various environments
　In case where the polyester resin has an acid value of below 2 mgKOH/g, it is difficult to increase the viscosity of the kneaded material during the melt-kneading, and the resultant yellow toner is liable to be excessively charged in a low temperature/low humidity environment to provide lower-density images. Further, the dispersibility of the yellow colorant of Formula (1) in the binder resin is lowered, so that individual yellow toner particles are liable to be provided with different charges, thus being liable to cause slight fog in a long period of continuous image formation. 
　In case where the polyester resin has an acid value exceeding 25 mgKOH/g, the resultant yellow toner is liable to have a lower stability of charge with time, thus being provided with a lower charge with the progress of a continuous image formation.  Particularly, image defects, such as toner scattering and fog are liable to occur in a high temperature/high humidity environment. Further, it becomes difficult to block the yellow colorant of Formula (1) from moisture adsorption. 
　The polyester resin may preferably have an acid value of 3 - 22 mgKOH/g, more preferably 5 - 20 mgKOH/g. 」（第８頁第９〜２１行）
「ポリエステル樹脂は、
酸価が２．０〜２５．０ｍｇＫＯＨ／ｇであると、溶融混練時に混練物の粘度を徐々に上げやすく、さらにイエロートナーは各環境においてすぐれた帯電安定性が得られるので好ましい。
　ポリエステル樹脂の酸価が２５．０ｍｇＫＯＨ／ｇより大きい場合には、イエロートナーの帯電の経時安定性が低下し、耐久とともに帯電量が低下しやすい。特に高温高湿環境下ではトナー飛散、カブリといった画像欠陥が生じやすくなる。さらに、イエロートナー粒子に含まれる式（１）で示されるイエロー着色剤の水分の吸着をブロックしにくくなる。
　ポリエステル樹脂は、酸価が好ましくは３．０〜２２．０ｍｇＫＯＨ／ｇ、さらに好ましくは５．０〜２０．０ｍｇＫＯＨ／ｇであることが良い。」
　
（1e）「In order to provide a G'180/G'min(120-170) ratio in the range of 2.0 - 8.0, 
it is preferred to incorporate an aromatic carboxylic metal compound in the toner particles.
If the polyester resin having a glass transition temperature of 50 - 65 ℃ and an acid value of 2.0 - 25.0 mgKOH/g, the yellow colorant of Formula (1) having a length/breadth ratio of primary particles of at most 1.5 and a number-average particle size of 0.1 - 0.7 μm, and such an aromatic acid carboxylic acid, are together subjected to melt-kneading, 
the coarse secondary particles can be disintegrated into primary particles and/or fine  secondary particles under a sufficient shearing force acting thereon during the melt-kneading.
As a result, a melt-kneaded product containing primary particles and fine secondary particles uniformly dispersed therein can be efficiently produced
　While the detailed mechanism has not been clarified as yet, it is assumed that the imino group sites of the yellow colorant of Formula (1) and the carbonyl group sites originated from carboxylic groups of the poyester resin form a hydrogen bond or a bond due to an electrostatic,interaction therebetween to enhance the dispersibility of the yellow colorant in the polyester resin and suppress moisture adsorption on the ester bond sites of the molecular chain of the polyester resin, 
thereby suppressing a lowering in chargeability of the yellow toner in a high temperature/high humidity environment.
「Ｇ′180 ／Ｇ′min(120-170)の値が２．０乃至８．０となるようにするためには、
トナー粒子に芳香族カルボン酸の金属化合物を含有させるのが好ましい。ガラス転移温度が５０〜６５℃であり且つ酸価が２乃至２５ｍｇＫＯＨ／ｇのポリエステル樹脂と、一次粒子の長径と短径との比の平均値が１．５以下であり、且つ一次粒子の個数平均粒径が０．１〜０．７μｍである式（１）で示されるイエロー着色剤と、芳香族カルボン酸の金属化合物とを溶融混練すると、
溶融混練時に発生する充分な剪断力により粗大な二次粒子は一次粒子及び／又は微細な二次粒子に解砕される。
　詳細は不明であるが、式（１）で示されるイエロー着色剤中のイミノ基の部位と、ポリエステル樹脂中のカルボン酸基のカルボニル基の部位とが、部分的に水素結合又は静電的な相互作用による結合により、イエロー着色剤のポリエステル樹脂への分散性をさらに高め、またポリエステル樹脂の分子鎖中のエステル結合部への水分の吸着が抑制されることから
イエロートナーの高温高湿環境下での帯電量の低下を抑制することができるものと推察される。
　
（1f）「Examples of preferred species of the aromatic carboxylic acid for providing such metal compound may include: salicylic acid, mono-alkylsalicylic acids and dialkylsalicylic acids. Dialkylsalicylic acids are preferred, and 
di-tert-butylsalicylic acid is particularly preferred.
　Thus, examples of the aromatic acid metal compounds may includes: metal salts and metal complexes of salicylic acid, metal salts and metal complexes of alkylsalicylic acids, and metal salts and metal complexes of dialkylsalicylic acids. 
　In the present invention, it is preferred to use aluminum as metal species for providing the aromatic carboxylic acid metal compound. 
This is because the crosslinking reaction of the polyester resin during the melt-kneading easily proceeds with an aluminum compound than a metal compound of another metal species, such as zinc.
「金属化合物を生成するための好ましい芳香族カルボン酸としては、サリチル酸，モノアルキルサリチル酸又はジアルキルサリチル酸が挙げられる。特に、ジアルキルサリチル酸が好ましく、中でも
ジ−ｔｅｒｔ−ブチルサリチル酸が特に好ましい。
　本発明においては芳香族カルボン酸の金属化合物の金属元素としてはアルミニウムが好ましい。
亜鉛等の金属化合物よりはアルミニウム化合物の方が、混練時のポリエステル樹脂との架橋反応が容易に進行するので好ましい。
　
（1g）「The yellow toner according to the present invention may preferably include 
a flowability improving agent comprising titanium oxide fine powder or aluminum oxide fine powder respectively hydrophobized (i.e., subjected to a hydrophobicity imparting treatment), having an average primary particle size of 0.005 - 0.1 μm
it is preferred that the titanium oxide fine powder of aluminum oxide fine powder has been surface-hydrophobized 
　By hydrophobizing the titanium oxide fine powder or aluminum oxide fine powder,
 it becomes possible to remove the influence of moisture as a factor affecting the chargeability and reduce the chargeability difference between a high humidity environment and a low humidity environment, thereby improving the environmental stability of the yellow toner.
　In the present invention, it is particularly preferred to use 
hydrophobic titanium oxide fine powder or aluminum oxide fine powder having an average primary particle size of 0.005 - 0.1 μm
thus preventing toner deterioration and providing an improved continuous image forming performance on a large number of sheets.
「本発明のイエロートナーにおいては、イエロートナー粒子に流動性向上剤として、
平均一次粒子径０．００５〜０．１μｍの疎水化処理された酸化チタン微粉体又は疎水化処理された酸化アルミニウム微粉体
　外添剤としての流動性向上剤においてはイエロートナーの流動性を高め、イエロートナーの帯電性を阻害しないことが重要な因子となる。
　したがって、
酸化チタン微粉体又は酸化アルミニウム微粉体は、表面が疎水化処理されていることが良く、
　酸化チタン微粉体又は酸化アルミニウム微粉体は、疎水化処理されていることにより、
帯電量を左右する因子である水分の影響を除外し、高湿下及び低湿下での帯電量の格差を低減することでイエロートナーの環境特性を向上させることが可能になる。
　本発明においては、特に
平均一次粒子径が０．００５〜０．１μｍの酸化チタン微粉体又はアルミナ微粉体
トナー劣化が生じにくく、多数枚耐久性が向上する。
　
（1h）実施例として、イエロートナーを作成して評価を行い、特に、Example 1、Example 5についての概要は次のとおりである旨が記載されている。（第１６頁第４０行〜第１８頁第５４行、第２１頁第３２行〜第４２行、Table１〜３）
　
Example 1
（ポリエステル樹脂Ｎｏ．１：７０重量部
　〔ポリオキシエチレン（２）−２，２−ビス（４−ヒドロキシフェニル）プロパン，テレフタル酸，フマール酸及びトリメリット酸から合成した架橋ポリエステル樹脂（酸価１０．５ｍｇＫＯＨ／ｇ，Ｔｇ＝５６℃，Ｍｎ＝４０００，Ｍｗ＝９０００，Ｔｍ＝９０℃）〕）
・Yellow colorant (pigment) of Formula (1) [Dav. = 0.25μm, RL/B = 1.4, SBET = 62 m2/g] 30 wt. parts （構造式（１）で示されるイエロー顔料（個数平均径０．２５μｍ，長径と短径との比１．４，ＢＥＴ比表面積６２ｍ2 ／ｇ）：３０重量部）
　上記材料を溶融混練して、第一の混練物（First kneaded product）とする。
・First kneaded product 16.7 wt.parts （第１の混練物：１６．７重量部）
・Polyester resin No. 1 88.3 wt.parts （ポリエステル樹脂Ｎｏ．１：８８．３重量部）
・Di-tert-butylsalicylic acid, aluminum compound 4 wt.parts （ジ−タ−シャリーブチルサリチル酸のアルミニウム化合物：４重量部）
　第一の混練物と上記ポリエステル樹脂及びジ−タ−シャリーブチルサリチル酸のアルミニウム化合物とを溶融混練後、粉砕し、重量平均径６．５μｍのイエロートナー粒子を得た後、一次平均粒径が０．０２μｍ、疎水化度７０％の疎水性酸化チタン微粉体（hydrophillic titanium oxide fine powder）と混合（イエロートナー粒子１００重量部及び疎水性酸化チタン微粉体１．５重量部）して、イエロートナーＮｏ．１とした。
　常温常湿環境（a normal temperature/normal humidity environment (temperature: 23 ℃/humidity: 60 %RH)）下で５万枚の耐久試験を行い、画像濃度、帯電特性、感光ドラム表面へのフィルミング、クリーニング不良、定着加熱ローラーへのオフセット、キャリア表面へのスペントにおいて良好な結果を得た。
　また、高温高湿環境（a high temperature/high humidity (30 ℃/80 %RH) environment）、低温低湿環境（a low temperature/low humidity (15 ℃/10 %RH) environment）下で５万枚の耐久試験を行い、カブリ、飛散、画像濃度において良好な結果を得た。
　
Example 5
　実用レベル内ではあるものの、明度、彩度ともに若干低下し、低温低湿環境下の耐久性は２万枚程度、高温高湿環境下の耐久試験は実用レベル内で若干カブリが見られるという結果を得た。
　
　これら（1a）〜（1h）の記載によれば、刊行物１には，
「結着樹脂、イエロー着色剤及び芳香族カルボン酸の金属化合物を少なくとも含有するイエロートナー粒子と、外添剤とを有するイエロートナーにおいて、
　該結着樹脂は、酸価が２．０乃至２５．０ｍｇＫＯＨ／ｇのポリエステル樹脂であり、
　該イエロー着色剤は、式（Ｉ）（構造式は省略）で示される化合物であって、
　該イエロー着色剤の一次粒子は、長径と短径の比の平均値が１．５以下であり、イエロートナー粒子中に独立粒子として存在しているイエロー着色剤の個数平均径が０．１〜０．７μｍであり、かつ、粒径０．１〜０．５μｍの独立粒子として存在している一次粒子及び二次粒子の含有割合が７０個数％以上であり、粒径０．８μｍ以上の独立している一次粒子及び二次粒子の含有割合が０〜５個数％であって、
　該芳香族カルボン酸の金属化合物は、ジ−ターシャリーブチルサリチル酸の金属化合物であって、金属がアルミニウムまたは亜鉛であり、
　該外添剤は、平均粒子径０．００５乃至０．１μｍの疎水化処理された酸化チタン微粉体又は酸化アルミニウム微粉体であるイエロートナー。」
の発明（以下「刊行物１発明」という。）が開示されていると認めることができる。
　
・刊行物２（原査定の拒絶理由における引用文献等：国際公開第９９／１２９４１号）
（2a）「更に今後の市場拡大が予想されるカラートナーの場合においては、色相に影響を与えない淡色、望ましくは無色の電荷制御剤が必要不可欠である。これら淡色あるいは無色の電荷制御剤としては、例えばサルチル酸誘導体（当審注：サリチル酸誘導体の誤記と認められる）の金属錯塩化合物、・・・（略）・・・がある。
　しかしながら、これらの電荷制御剤は今後更に重要視される環境安全性に対して懸念されているクロム化合物であったり、カラートナーに必要な無色又は淡色化が十分なされていない化合物であったり、カラートナーに必要な無色又は淡色化が十分なされていない化合物であったり、帯電付与効果の不足、トナーの逆帯電化、あるいは分散性や化合物そのものの安定性に乏しい等の欠点があり、電荷制御剤として満足する性能を有するものはなかった。
　そこで、本発明の目的は環境安全性に優れ、無色または淡色で、かつ化合物としての安定性が高く、電子写真用トナーの電荷制御剤として有用な化合物を提供すること。更にはバインダーレジンに対する分散性が良好な化合物を電荷制御剤として含有させた、摩擦による帯電特性が良好で高画質の画像を常に安定して与える電子写真用トナーを提供することである。」（明細書第２頁第１〜２２行）
　
（2b）「本発明者らはこれら課題を解決すべく中心金属として４価金属であるジルコニウム（Ｚｒ）に注目し、特に４価の陽イオン体、オキソ錯塩である２価の陽イオン体とサリチル酸、又はサリチル酸誘導体との各種化合物を合成し検討を行った。これらの組合せによって得られる化合物が特異的にバインダーレジンとの分散性が良好で電子写真用トナーに良好な帯電特性付与することができる無色で安定な化合物であることを見出し、これを電荷制御剤として使用することにより今までの電荷制御剤の欠点を補う優れた電子写真用トナーが得られることを見出し本発明を完成させるに至った。
　すなわち、本発明は芳香族オキシカルボン酸又はその塩と、ジルコニウム又はオキシジルコニウムを含む化合物とから得られることを特徴とするジルコニウム化合物であり、さらにはこのジルコニウム化合物を電荷制御剤として含有することを特徴とする電子写真用トナーであり、さらに具体的には、・・・（略）・・・
　また、本発明は上記一般式（１）で表されるジルコニウム化合物を電荷制御剤として含有することを特徴とする電子写真用トナーであり、・・・（略）・・・。更に、上記一般式（１）で表されるジルコニウム化合物の代表は、サリチル酸誘導体である３，５−ジ−ｔ−ブチルサリチル酸のジルコニウム化合物であって、これを電荷制御剤として用いた電子写真トナーであり、・・・（略）。」（第２頁第２４行〜第４頁第２１行）
　
（2c）また、実施例のうち、実施例１〜３は３，５−ジ−ｔ−ブチルサリチル酸のジルコニウム化合物（化合物Ｎｏ．１、Ｎｏ．２）を電荷制御剤として、カーボンブラック、スチレン−アクリル共重合体樹脂（実施例１，３）又はポリエステル樹脂（実施例２）とともに混練・粉砕してトナーを作成し、二成分現像剤として用いた例であり、３，５−ジ−ｔ−ブチルサリチル酸の亜鉛化合物を用いた比較例に比べて十分な負帯電量を得られ、かつ一万枚コピーした後の画像性能にも優れることが記載されている。（明細書第１０頁第２１行〜第２０頁第１０行）
　
（３）対比
　そこで、本願補正発明と刊行物１発明とを比較すると、
　刊行物１発明の「式（１）」は本願補正発明の「式（Ｉ）」と同一であり、刊行物１発明の「芳香族カルボン酸の金属化合物」は、本願補正発明の「有機金属化合物」に相当し、刊行物１発明の「酸価が２．０乃至２５．０ｍｇＫＯＨ／ｇ」「長径と短径の比の平均値が１．５以下」「平均粒子径０．００５乃至０．１μｍ」という数値範囲は、本願補正発明の「酸価が２．０乃至３０．０ｍｇＫＯＨ／ｇ」「長径と短径の比の平均値が２．０以下」「「均粒子径０．００２乃至０．２μｍ」にそれぞれ包含される。
　また、刊行物１発明の「イエロートナー粒子中に独立粒子として存在しているイエロー着色剤の個数平均径が０．１〜０．７μｍであり、かつ、粒径０．１〜０．５μｍの独立粒子として存在している一次粒子及び二次粒子の含有割合が７０個数％以上であり、粒径０．８μｍ以上の独立している一次粒子及び二次粒子の含有割合が０〜５個数％」は、トナー粒子中のイエロー着色剤の粒径分布において、０．１〜０．５μｍの範囲にある粒子が多く、かつ大粒径の粒子が殆ど含まれないことを意味しており、０．１〜０．５μｍの粒子が個数の上で大部分を占めれば、わずかに含まれる大粒径の粒子がかなり大きいものであるという不自然な粒径分布でない限りは平均粒子径もこの範囲に入るのが普通であるから、本願補正発明の「イエロートナー粒子中に存在しているイエロー着色剤の個数平均径が０．１〜０．５μｍ」に実質的に相当する。厳密には０．１μｍ以下の粒子の影響も考慮されるべきであるが、本願補正発明では、その測定法から見て（明細書【０２１５】〜【０２１９】）０．１μｍ以上の粒子のみを粒径分布の検討対象としているから、ここでは無視して考えて問題ないと言える。事実、刊行物１のTable２（表２）を見ても、０．１〜０．５μｍの粒子が７０％以上かつ０．８μｍ以上の粒子が５％未満の例では、個数平均粒径が全て０．１〜０．５μｍの範囲にある。
　さらに、刊行物１発明の「ジ−ターシャリーブチルサリチル酸の金属化合物」は、金属と錯体化合物を形成する有機化合物がジ−ターシャリーブチルサリチル酸である点で、本願補正発明の式（３８）で示される化合物と共通している。
　そうすると、本願補正発明と刊行物１発明とは、
「結着樹脂、イエロー着色剤及び有機金属化合物を少なくとも含有するイエロートナー粒子と、外添剤とを有するイエロートナーにおいて、
　該結着樹脂は、酸価が２．０乃至３０．０ｍｇＫＯＨ／ｇのポリエステル樹脂を主成分とし、
　該イエロー着色剤は、本願補正発明の式（Ｉ）（省略）　で示される化合物であって、
　該イエロー着色剤の一次粒子は、長径と短径の比の平均値が２．０以下であり、イエロートナー粒子中に存在しているイエロー着色剤の個数平均径が０．１〜０．５μｍであり、
　該有機金属化合物は、金属元素と、芳香族ジオール、芳香族ヒドロキシカルボン酸及び芳香族ポリカルボン酸からなるグループから選択される芳香族化合物とが配位又は／及び結合している有機金属化合物であって、芳香族化合物はジ−ターシャリーブチルサリチル酸であり、
　該外添剤は、平均一次粒子径０．００２乃至０．２μｍの疎水化処理された酸化チタン微粉体又は酸化アルミニウム微粉体であることを特徴とするイエロートナー。」の点で一致し、以下の点で相違している。
　
［相違点］本願補正発明は「有機金属化合物」中の金属元素がジルコニウムであるのに対し、刊行物１発明は、アルミニウムまたは亜鉛である点。
　
（４）判断
　上記相違点について検討する。
　刊行物１発明において、有機金属化合物は負荷電制御剤として機能するものであるが（1b）（1g）、刊行物２には、色特性の点でカラートナーに適した、かつバインダーとの分散性も良好な電荷制御剤として、ジルコニウムと３，５−ジ−ｔ−ブチルサリチル酸との化合物が記載されており、これは本願補正発明の式（３８）の化合物に相当する負帯電性の荷電制御剤である（2b）（2c）。
　そして、上記（2c）より、刊行物２には、３，５−ジ−ｔ−ブチルサリチル酸の金属化合物としてジルコニウムを用いたものは、亜鉛を用いたものよりもトナーの帯電性、耐久性等に優れていることが記載されている。また、刊行物１発明において、亜鉛を用いた場合とアルミニウムを用いた場合とでは、亜鉛の場合は実用範囲ではあるものの、やや劣ることが記載されている（1f）（1h）。
　帯電性や耐久性が良好であることはトナーとして一般的に求められる特性であるから、刊行物１発明のイエロートナーにおいて、実用範囲である亜鉛と３，５−ジ−ｔ−ブチルサリチル酸との化合物よりもさらに帯電性に優れた負荷電制御剤として、刊行物１発明のうち特に優れるアルミニウム化合物と同等程度の帯電性が得られることを期待して、刊行物２に記載のジルコニウムと３，５−ジ−ｔ−ブチルサリチル酸との化合物を採用し、本願補正発明の構成とするよう試みることは、当業者の通常の創作能力の発揮にほかならない。
　そこで本願補正発明の効果について明細書を参照すると、良好な色再現性と帯電安定化の達成という効果は、分光特性に優れるが結着樹脂中の分散性に問題があるために高い透明性を得ることや均一な帯電性を得ることが困難であった式（Ｉ）で示される化合物を、特定の酸価を有するポリエステル樹脂、及び、有機金属化合物である式（３８）又は（４８）の化合物とともに溶融混練することによって、結着樹脂中に良好に分散できたことに由来するものと言える。
　この点について、刊行物１には、式（Ｉ）で示される化合物を微細かつ均一に分散した場合にはフルカラー画像形成用イエロートナーとして好ましい分光特性を得られること（1c）、酸価が特定の範囲にあるポリエステル樹脂は溶融混練時に粘度を上げられること（1d）、芳香族カルボン酸の金属化合物を含有させることによって、金属架橋構造が形成され混練物の粘度上昇が起こるため、着色剤の解砕に充分な剪断力を得られること（1e）、また式（Ｉ）の化合物の構造中のイミノ基とポリエステル樹脂中のカルボニル基の相互作用によってイエロー着色剤の分散性がさらに高められること（1e）、芳香族カルボン酸としてジ−ターシャリーブチルサリチル酸が特に好ましいこと（1f）（1h）が記載されている。また刊行物２には、ジルコニウム化合物が特異的にバインダーレジンとの分散性が良好であることが記載されており（2b）、刊行物１発明に適用したときにイエロー着色剤の分散性にとって不利になるという虞も、特段見当たらない。
　そして、ジルコニウム化合物を用いた本願補正発明が、刊行物１発明に比べて顕著な効果があるかどうかは、本願明細書の発明の詳細な説明からは明らかでない。すなわち、刊行物１発明で最も好ましいのはアルミニウムを金属有機化合物に用いた場合であるところ、本願補正発明の実施結果において、金属がジルコニウムであるものに対する比較例としては刊行物１発明にも用いられる亜鉛（Ｚｎ）の場合とクロム（Ｃｒ）の場合とが示されているが（比較例７及び９）、亜鉛化合物の場合に式（１）のイエロー着色剤の分散性がアルミニウム化合物よりもやや劣ることは刊行物１に記載されており（1e）（1h）、そのような亜鉛化合物の場合よりも良好な成績であることが、直ちにジルコニウム化合物の顕著な効果を意味するとは言えないし、アルミニウム化合物の場合と比べた結果も示されていない。また、比較例７及び９において着色剤の分散径は本願補正発明の許容範囲にあり、実施例全体の中で見ても、例えば実施例２，３，１０と同程度である。
　したがって、本願補正発明は、刊行物１及び２に記載された発明に基づいて当業者が容易に発明をすることができたものであるから、特許法２９条２項の規定により特許出願の際独立して特許を受けることができないものである。
　
（５）むすび
　以上に述べたとおり、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。  
　
３．本願発明について
　平成１８年１２月２８日付の手続補正は上記のとおり却下されたので、本願の請求項１に係る発明（以下、「本願発明」という。）は、平成１８年１０月２日付手続補正書の特許請求の範囲の請求項１に記載された事項により特定される、以下のとおりのものである。
「【請求項１】　結着樹脂、イエロー着色剤及び有機金属化合物を少なくとも含有するイエロートナー粒子と、外添剤とを有するイエロートナーにおいて、　該結着樹脂は、酸価が２．０乃至３０．０ｍｇＫＯＨ／ｇのポリエステル樹脂を主成分とし、
　該イエロー着色剤は、下記式（Ｉ）
　【化１】
　
で示される化合物であって、
　該イエロー着色剤の一次粒子は、長径と短径の比の平均値が２．０以下であり、イエロートナー粒子中に存在しているイエロー着色剤の個数平均径が０．１〜０．５μｍであり、
　該有機金属化合物は、ジルコニウムと、芳香族ジオール、芳香族ヒドロキシカルボン酸及び芳香族ポリカルボン酸からなるグループから選択される芳香族化合物とが配位又は／及び結合している有機ジルコニウム化合物であり、
　該外添剤は、平均一次粒子径０．００２乃至０．２μｍの疎水化処理された酸化チタン微粉体又は酸化アルミニウム微粉体であることを特徴とするイエロートナー。」
　
　
（１）刊行物に記載された発明
　原査定の拒絶の理由に引用された刊行物１、２及びその記載事項は、前記「２．（２）」に記載したとおりである。
　
（２）対比・判断
　本願発明は、前記２．で検討した本願補正発明から「有機金属化合物」の限定事項である「式（３８）又は（４８）で示される化合物であり」との構成を省いたものである。
　そうすると、本願発明の構成要件をすべて含み、さらに他の構成要件を付加したものに相当する本願補正発明が、前記２．（４）に記載したとおり、引用例１、２に基づいて、当業者が容易に発明をすることができたものであるから、本願発明も同様の理由により、引用例１及び２に基づいて、当業者が容易に発明をすることができたものである。
　
（３）むすび
　以上のとおり、本願発明は、刊行物１及び２に記載された発明に基づいて当業者が容易に発明をすることができたものであるから、他の請求項について検討するまでもなく、特許法第２９条２項の規定により特許を受けることができない。
　よって、結論のとおり審決する。